(57)【特許請求の範囲】
【請求項１】
シーメンス法による多結晶シリコンの製造方法であって、
クロロシラン類ガスと水素ガスからなる原料ガスをノズル口から反応炉内に供給してシリコン芯線上に多結晶シリコンを析出させるに際し、ガス供給量が相対的に低い前段工程と、ガス供給量が相対的に高い後段工程と、ガス供給量を前記前段工程の値から前記後段工程の値まで高める中間工程とを設け、
前記３つの工程は何れも、反応温度が９００〜１２５０℃で反応圧力が０．３〜０．９ＭＰａの範囲で行われ、
前記後段工程では、最大原料ガス供給量でガス供給する際の前記ノズル口における流速を１５０ｍ／ｓｅｃ以上とし、
反応開始後の析出反応の進行に伴って変化する多結晶シリコン棒の直径Ｄに応じて、下記の条件Ａ〜Ｃでガス供給およびシリコン棒温度の制御を行うことを特徴とする多結晶シリコンの製造方法。
条件Ａ（クロロシラン類ガスの供給量）：１５ｍｍ以上４０ｍｍ未満の所定値であるＤ１となるまでの間は最大クロロシラン類ガス供給量の３分の１以下の量で供給し、前記Ｄ１到達後から１５ｍｍ以上４０ｍｍ以下であって前記Ｄ１よりも大きい所定値Ｄ２となるまでの間は前記最大クロロシラン類ガス供給量となるまで連続的乃至ステップ状に増加させ、前記Ｄ２を超えた後は前記最大クロロシラン類ガス供給量を維持する。
条件Ｂ（水素ガスの供給量）：前記Ｄ１となるまでの間は前記原料ガス中のクロロシラン類ガス濃度が３０モル％以上４０モル％未満となるように供給し、前記Ｄ１に到達後に前記クロロシラン類ガスに対する供給量比を連続的乃至ステップ状に増加させ、前記Ｄ２に到達後は前記原料ガス中のクロロシラン類ガス濃度が１５モル％以上３０モル％未満となるように供給する。
条件Ｃ（シリコン棒の温度）：前記Ｄ２に到達後は、前記シリコン棒の径拡大に応じて低下させる。
【請求項２】
前記条件Ｃにおける前記シリコン棒温度の下げ幅は５０〜３５０℃の範囲に設定される、請求項１に記載の多結晶シリコンの製造方法。
【請求項３】
前記条件Ｂにおける前記クロロシラン類ガスに対する前記水素ガスの供給量比の増加の操作は、前記シリコン棒の直径が４０ｍｍとなるよりも前に行われる、請求項１又は２に記載の多結晶シリコンの製造方法。
【請求項４】
前記反応開始の時点の反応炉のベルジャー及びベースプレートの表面温度を４０℃以上に制御する、請求項１乃至３の何れか１項に記載の多結晶シリコンの製造方法。
【請求項５】
シーメンス法により多結晶シリコンを製造するための反応炉であって、
ベルジャー及びベースプレートの表面温度を制御するための冷媒循環路と、該冷媒循環路に流れる冷媒の温度を４０〜９０℃に制御可能な冷媒温度制御部とを備えている多結晶シリコン製造用反応炉を用い、
前記冷媒の温度を４０〜９０℃に制御しながら多結晶シリコンを析出させる、請求項４に記載の多結晶シリコンの製造方法。
【発明の詳細な説明】
【技術分野】
【０００１】
本発明は、多結晶シリコンの製造技術に関し、特に、シーメンス法により加熱したシリコン芯線の表面に原料ガスを供給し多結晶シリコンを析出させて多結晶シリコン棒を製造するための方法および反応炉に関する。
【背景技術】
【０００２】
半導体用単結晶シリコンあるいは太陽電池用シリコンの原料となる多結晶シリコンの製造方法として、シーメンス法が知られている。シーメンス法は、クロロシランを含む原料ガスを加熱されたシリコン芯線に接触させることにより、該シリコン芯線の表面に多結晶シリコンをＣＶＤ（Chemical Vapor Deposition）法を用いて気相成長させる方法である。
【０００３】
シーメンス法により多結晶シリコンを気相成長させる際、ベルジャーと呼ばれる上部構造体とベースプレートと呼ばれる下部構造体（底板）により構成される反応空間内に、シリコン芯線を鉛直方向２本、水平方向１本の鳥居型に組み立て、該鳥居型のシリコン芯線の両端を一対のカーボン製の芯線ホルダを介してベースプレート上に配置した一対の金属製の電極に固定する。原料ガスの供給口及び反応排ガスの排気口も、この底板上に配置される。このような構成は、例えば、特開２０１１−６８５５３号公報（特許文献１）に開示されている。
【０００４】
一般に、反応炉内には、底板上に配置した一対の金属電極に固定された鳥居型のシリコン芯線が数十個設けられ、多重環式に配置される。近年では、多結晶シリコンの需要増大に伴い、１バッチで取得される多結晶シリコンの量を多くすることが求められてきており、その結果、反応炉は大型化し、反応炉内に配置されるシリコン芯線数は増加する傾向にある。これらの点については、特開２００３−１２８４９２号公報（特許文献２）に詳しい。
【０００５】
ところが、１バッチ当たりの生産量を高めるべく反応炉内に設置するシリコン芯線の数を増やすと、シリコン芯線の表面（多結晶シリコン棒の表面）に安定して原料ガスを供給することが困難になる。原料の供給が不安定な状態では、シリコン棒の表面にポップコーンと呼ばれる凸凹が発生し易く、その結果、シリコン棒の径（太さ）が長さ方向で例えば１ｍｍ〜５ｍｍ程度異なり、形状不良が生じる。
【０００６】
また、凹凸ひとつ当たり（コーン粒ひとつ当たり）の表面積は２０ｍｍ2〜２００ｍｍ2であるが、コーン粒間にはシリコン棒の内部にまで達するクラック状の隙間（いわゆる“す”）が生じることもある。多結晶シリコンの出荷前には洗浄が行われるが、このような隙間に入り込んだ洗浄薬液はなかなか除去されず、洗浄作業効率を大幅に低下させてしまう。更に、多結晶シリコン中に隙間があると、シリコン単結晶の育成工程での均一な溶融が妨げられるという問題もある。
【０００７】
このようなポップコーンの発生を防止するために、上述の特許文献２では、析出反応の全期間に渡ってシリコン棒表面の温度を一定の範囲に維持し、かつ、シリコン棒表面におけるシリコン原料の濃度を一定に保つため、析出反応の進行につれて増大するシリコン棒表面積に合わせて、原料ガスの供給量を増加させるという方法が提案されている。
【０００８】
また、特開平１１−４３３１７号公報（特許文献３）では、大きな径の結晶粒が発生し易い時期に一旦シリコン棒の表面温度を大きく低下させ、径の小さな結晶粒だけが発生するように析出条件を制御する方法が提案されている。
【０００９】
なお、単一のシリコン芯線のみで多結晶シリコン棒を製造していた時代の極めて初期の研究ではあるが、析出反応の開始時に設定した反応温度を徐々に下げることで、大きな径の結晶粒が発生することを防止するという提案もある（特許文献４：特開昭５５−１５９９９号公報）。
【先行技術文献】
【特許文献】
【００１０】
【特許文献１】特開２０１１−６８５５３号公報
【特許文献２】特開２００３−１２８４９２号公報
【特許文献３】特開平１１−４３３１７号公報
【特許文献４】特開昭５５−１５９９９号公報
【発明の概要】
【発明が解決しようとする課題】
【００１１】
上述のように、これまでに幾つかのポップコーン発生防止策が提案されているが、反応炉の大型化と反応炉内に配置されるシリコン芯線数の増加化の傾向の下では、従来の方法の適用が難しくなってきている。
【００１２】
例えば、反応炉内にシリコン芯線が多数配置された状況では、特許文献３で提案されているような、シリコン棒の表面温度を析出工程の途中で大きく低下させる操作を其々のシリコン芯線について行うことは極めて困難である。
【００１３】
また、大気圧に近い圧力下で析出反応を行う場合には、シリコン棒表面における物質移動は自然対流による原料ガスの流れが主なものであると考えられるので、ポップコーンが発生しない状態となるように条件制御することも可能であった。しかし、近年では、析出反応は、高圧化・高速化の傾向にあり、反応炉内の圧力は従来よりも高く、かつ、供給される原料ガスも大量であり、シリコン棒表面における物質移動は自然対流のみならず強制対流にも支配されることとなるが、このような反応系内においてポップコーンが発生しない状態となるように条件制御する方法論は未だ提案されていない。
【００１４】
本発明は、このような問題に鑑みてなされたもので、その目的とするところは、高圧化・高負荷化・高速化された反応系においても、ポップコーンの発生が抑制され、高純度な多結晶シリコン棒を安定的に製造するための技術を提案することにある。
【課題を解決するための手段】
【００１５】
上述の課題を解決するために、本発明に係る多結晶シリコンの製造方法は、シーメンス法による多結晶シリコンの製造方法であって、クロロシラン類ガスと水素ガスからなる原料ガスをノズル口から反応炉内に供給してシリコン芯線上に多結晶シリコンを析出させるに際し、ガス供給量が相対的に低い前段工程と、ガス供給量が相対的に高い後段工程と、ガス供給量を前記前段工程の値から前記後段工程の値まで高める中間工程とを設け、前記３つの工程は何れも、反応温度が９００〜１２５０℃で反応圧力が０．３〜０．９ＭＰａの範囲で行われ、前記後段工程では、最大原料ガス供給量でガス供給する際の前記ノズル口における流速を１５０ｍ／ｓｅｃ以上とし、反応開始後の析出反応の進行に伴って変化する多結晶シリコン棒の直径Ｄに応じて、下記の条件Ａ〜Ｃでガス供給およびシリコン棒温度の制御を行うことを特徴とする。  
条件Ａ（クロロシラン類ガスの供給量）：１５ｍｍ以上４０ｍｍ未満の所定値であるＤ１となるまでの間は最大クロロシラン類ガス供給量の３分の１以下の量で供給し、前記Ｄ１到達後から１５ｍｍ以上４０ｍｍ以下であって前記Ｄ１よりも大きい所定値Ｄ２となるまでの間は前記最大クロロシラン類ガス供給量となるまで連続的乃至ステップ状に増加させ、前記Ｄ２を超えた後は前記最大クロロシラン類ガス供給量を維持する。
条件Ｂ（水素ガスの供給量）：前記Ｄ１となるまでの間は前記原料ガス中のクロロシラン類ガス濃度が３０モル％以上４０モル％未満となるように供給し、前記Ｄ１に到達後に前記クロロシラン類ガスに対する供給量比を連続的乃至ステップ状に増加させ、前記Ｄ２に到達後は前記原料ガス中のクロロシラン類ガス濃度が１５モル％以上３０モル％未満となるように供給する。
条件Ｃ（シリコン棒の温度）：前記Ｄ２に到達後は、前記シリコン棒の径拡大に応じて低下させる。
【００１６】
好ましくは、前記条件Ｃにおける前記シリコン棒温度の下げ幅は５０〜３５０℃の範囲に設定される。
【００１７】
また、好ましくは、前記条件Ｂにおける前記クロロシラン類ガスに対する前記水素ガスの供給量比の増加の操作は、前記シリコン棒の直径が４０ｍｍとなるよりも前に行われる。
【００１８】
さらに、好ましくは、前記反応開始の時点の反応炉のベルジャー及びベースプレートの表面温度を４０℃以上に制御する。
【００１９】
より好ましくは、シーメンス法により多結晶シリコンを製造するための反応炉であって、ベルジャー及びベースプレートの表面温度を制御するための冷媒循環路と、該冷媒循環路に流れる冷媒の温度を４０〜９０℃に制御可能な冷媒温度制御部とを備えている多結晶シリコン製造用反応炉を用い、前記冷媒の温度を４０〜９０℃に制御しながら多結晶シリコンを析出させる。
【発明の効果】
【００２０】
本発明によれば、シリコン芯線上にシリコンを析出させて多結晶シリコン棒を得る多結晶シリコンの製造方法において、析出反応の初期段階（前段工程）では原料ガスを反応炉に大量に供給することにより反応速度を上げることはせず供給する原料ガスの濃度を高濃度とすることにより反応速度を上げ、当該前段工程の後の後段工程では反応炉内に原料ガスを高速で吹き込むことにより生じる高速強制対流の効果を利用してポップコーンの発生確率を低く抑えることとしたので、高圧化・高負荷化・高速化された反応系においても、ポップコーンが少なく、かつ、高純度な多結晶シリコン棒を、生産効率を低下させることなく製造することが可能になる。
【図面の簡単な説明】
【００２１】
【図１】本発明の多結晶シリコン製造用反応炉の構成例を説明するための断面概略図である。
【図２】本発明に係る多結晶シリコン製造プロセスの一例を説明するシーケンス図である。
【発明を実施するための形態】
【００２２】
以下に、図面を参照して、本発明を実施するための形態について説明する。
【００２３】
図１は、本発明に係る多結晶シリコン製造用反応炉１００の構成の一例を示す断面概略図である。反応炉１００は、シーメンス法によりシリコン芯線１２の表面に多結晶シリコンを気相成長させ、多結晶シリコン棒１３を得るための装置であり、ベースプレート５とベルジャー１を備えている。多結晶シリコン製造の高効率化のためには、ベースプレート５の直径が１〜３ｍ程度、ベルジャー１の高さが１．５〜３．５ｍ程度のサイズの反応炉１００が好ましい。
【００２４】
ベースプレート５には、シリコン芯線１２に電流を供給するための金属電極１０と、シリコン原料であるトリクロロシランガスやキャリアガスとしての窒素や水素などを供給するための原料ガス供給ノズル９と、外部へのガス排出用の反応排ガス出口８が設けられている。また、ベースプレート５には、シリコン芯線加熱用のカーボンヒーター１４に電流供給するための電極１５が設けられている。
【００２５】
なお、この図では、シリコン芯線１２は２本のみ図示しているが、量産用の反応炉では８〜１００本程度のシリコン芯線が配置される。また、原料ガス供給ノズル９および反応排気ガス出口８の配置は、種々の態様があり得る。
【００２６】
ベルジャー１には、温度制御用の媒体（冷媒）を循環させるための温度制御用媒体入口３と温度制御用媒体出口４が設けられている。温度制御用の媒体（冷媒）循環は、多結晶シリコンの析出反応を開始する際の内表面温度が低すぎてクロロシラン類ガスが液化するのを防止するとともに、析出反応中の内表面温度が上がりすぎてベルジャー１が金属汚染源となるのを防止するためのものである。また、ベルジャー１の側面には、内部を目視確認するためののぞき窓２が設けられている。なお、ベースプレート５にも、上記と同様の目的で、温度制御用媒体入口６と温度制御用媒体出口７が設けられている。
【００２７】
金属電極１０の頂部には、シリコン芯線１２を固定するためのカーボン製の芯線ホルダ１１を設置する。シリコン芯線１２に通電すると、自己発熱により、シリコン芯線１２の表面温度は、多結晶シリコンの析出温度である９００〜１２５０℃の温度となる。このシリコン芯線１２の表面に原料ガスを供給することにより、多結晶シリコンが析出して多結晶シリコン棒が得られる。
【００２８】
ベースプレート５は円盤状をしており、このベースプレート５に設けられる金属電極１０、原料ガス供給ノズル９、反応排ガス出口８も、同心円上に設置されることが多い。原料ガスとしては、トリクロロシランと水素の混合ガスが使用されることが多い。
【００２９】
シリコン芯線１２はカーボンヒーター１４からの輻射熱により加熱され、シリコン芯線１２の電気比抵抗が低下する。予めシリコン芯線１２の電気比抵抗を下げておくことで、初期通電時の負荷が軽減される。初期通電後は、シリコン芯線１２の自己発熱により表面が所定の温度に保持され、ガス供給ノズル９から供給されるクロロシランと水素ガスを含む原料ガスの反応により、シリコン芯線１２上に多結晶シリコンが析出する。
【００３０】
本発明は、高圧・高負荷・高速反応化されたシーメンス法による多結晶シリコンの析出反応において、ポップコーンの発生を抑制しつつ、高純度な多結晶シリコン棒を得るための多結晶シリコンの製造技術を提供するものである。従来方法では、大気圧に近い圧力下で反応を行い、シリコン原料の移動が自然対流で近似できるような反応条件下で多結晶シリコンを析出させていたのに対し、本発明では、高圧・高負荷化されたシーメンス法による多結晶シリコンの析出反応を対象としている。ここで、高圧・高負荷・高速反応化されたシーメンス法による多結晶シリコンの析出反応では、例えば、反応圧力は０．３〜０．９ＭＰａといった高圧とされ、シリコン原料は最高値でシリコン棒の単位表面積当たり１．０×１０-7ｍｏｌ／ｓｅｃ／ｍｍ2以上供給される。
【００３１】
このような高圧・高負荷・高速反応化された条件下での反応では、原料ガス供給量（シリコン原料ガスとキャリアガスの供給量の和）が大きくなるため、供給ノズル９から噴き出す原料ガスの強制対流を、ポップコーン発生抑制のために効果的な因子のひとつとして利用することができる。つまり、高圧・高負荷・高速反応化された条件下での反応では、ポップコーン発生抑制のための物質移動を考える上で、原料ガスの自然対流と強制対流の両方を考慮することができる。
【００３２】
ここで、自然対流とは、シリコン棒１３と反応炉１００内の反応ガスの温度差により自然的に発生する上昇気流のことであり、強制対流とは、原料供給ガスノズル９から高速で噴出される原料ガスによって反応炉１００内に発生する反応性ガスの流れのことである。すなわち、大量の高圧の原料ガスを反応炉内に供給する高圧・高負荷・高速反応では、その原料ガスの運動エネルギーを利用して反応炉内を攪拌することにより、発生する強制対流によりシリコン棒１３の表面での物質移動の効率を高め、反応速度を上げることができる。これにより、多結晶シリコンの析出速度が大きくなり、生産性を高めることが可能になる。
【００３３】
本発明の多結晶シリコンの製造方法では、上述の強制対流効果を高めるために、原料ガス供給ノズル９より供給されるクロロシラン類ガスと水素ガスを含む原料ガスの供給量が最大となる際に、原料ガス供給ノズル９から噴出される原料ガスのノズル口における流速が１５０ｍ／ｓｅｃ以上となる条件に設定する。このような条件設定は、例えば、原料ガス供給ノズル９の形状設計と原料ガスの供給圧力制御により実現できる。また、反応炉１００内全体を強制対流領域とするためには、反応炉１００のサイズや形状に応じた条件設定が必要であるが、例えば、ガスの炉内滞留時間が２０〜１００秒となるように原料ガス供給ノズル９や反応排ガス出口８の配置等を設計することにより、好ましい滞留状態を得ることができる。
【００３４】
単結晶シリコン基板の表面にシリコンを析出させる際の反応速度は、反応温度と原料ガスであるクロロシランの種類で決まる定数と、基板表面における原料ガス濃度によって決まる。多結晶シリコン棒表面にシリコンを析出させる場合も、基本的には、上記と同様の取り扱いができる。加えて、シリコン棒表面におけるクロロシラン類の濃度は、濃度境界層内の物質移動量と濃度境界層外側の原料ガス濃度（バルクガス濃度）によって決まる。
【００３５】
筆者らの実験結果によると、ポップコーンの発生は、シリコン棒１３表面におけるクロロシラン類の濃度とシリコン棒１３の表面温度から決定される反応速度（ｖR）と、濃度境界層を通してシリコン棒１３の表面へと物質移動するクロロシラン類の量（すなわち物質移動速度（ｖT））の大小関係によって決まる。
【００３６】
具体的には、定性的傾向として、反応速度（ｖR）が物質移動速度（ｖT）を上回れば、ポップコーンが発生し易い。一方、物質移動速度（ｖT）が反応速度（ｖR）を上回れば、ポップコーンは発生し難い。この実験結果は、シリコン棒１３の表面においてシリコン原料であるクロロシラン類が不足傾向にあればポップコーンが発生し易く、シリコン棒１３の表面においてクロロシランが余剰傾向にあればポップコーンは発生し難い、と理解することができる。
【００３７】
このような理解は、特許文献２に開示されている方法、すなわち、原料ガス濃度（バルクガス濃度）を高めて濃度境界層の外側とシリコン棒１３の表面の原料ガスの濃度差を大きくすることにより濃度境界層を通過する物質移動量を増やしてポップコーン発生を抑制する方法の基本的メカニズムとも矛盾しない。
【００３８】
また、上述の理解は、特許文献３に開示されている方法、すなわち、析出温度を下げる操作によりポップコーン発生を抑制する方法の基本的メカニズムとも矛盾しない。反応速度は温度によって決まる原料ガスの反応速度定数とシリコン棒１３表面の原料ガスの濃度によって決定されるため、反応温度が高いほど反応速度は高くなり反応温度が低いほど反応速度は低くなる。従って、析出温度を下げる操作を行うと反応速度は下がることとなるため、析出温度を下げる操作はポップコーンの発生抑制に有効であることになる。
【００３９】
ところで、濃度境界層の厚さは、シリコン棒１３表面における自然対流と強制対流によって決まる速度境界層の厚さに単純比例すると考えてよい。従って、シリコン棒１３表面近くの反応ガスの流れ速度が小さくなり速度境界層が厚くなると濃度境界層は厚くなり、バルクガス濃度が一定でも濃度境界層を通過する物質移動量は小さくなる。逆に、シリコン棒１３表面近傍のガス流速が大きくなれば濃度拡散層が薄くなって物質移動速度が高まる。このため、シリコン棒１３表面近傍のガス流速を高めて物質移動速度がシリコン棒１３表面の反応速度を上回れば、ポップコーンは発生し難くなると考えることができる。つまり、シリコン棒１３の温度と周囲の反応ガスの温度差によって発生する自然対流に加え、原料ガスの大量供給により発生する強制対流を利用してガス流速を高くすればするほど、反応温度が同じでも、シリコン棒１３表面においてポップコーンは発生し難くなるはずである。
【００４０】
高圧・高負荷・高速反応条件では、反応炉内に原料ガスを高速で吹き込むことにより高速の強制対流を得ることができ、この高速強制対流の効果を利用して、高温での析出反応であっても、ポップコーンの発生確率を低く抑えることが可能となる。
【００４１】
しかし、用いられるシリコン芯線１２は、断面が一辺５〜１０ｍｍ程度の矩形で長さが１５００〜３０００ｍｍ程度であり細長い。このため、シリコン棒１３の径が十分に太くなっていない状態でクロロシラン類ガスと水素キャリアガスからなる原料ガスを大流量で反応炉内に高速で吹き込むと、シリコン芯線１２やシリコン棒１３の倒壊が生じるおそれがある。このため、実際の製造現場では、析出反応の初期段階においては、強制対流を効率的に利用することでシリコン棒１３の表面での物質移動の効率を高めて反応速度を上げるという手法を採用することはできない。
【００４２】
そこで、本発明では、析出反応の初期段階（前段工程）では、原料ガスを反応炉１００に大量に供給することにより反応速度を上げることはせず、供給する原料ガスの濃度を高濃度とすることにより反応速度を上げるという手法を選択する。具体的には、供給する原料ガスの量は抑制する一方で、原料ガス中のクロロシラン類濃度を３０モル％以上４０モル％未満と高濃度とし、濃度境界層の外側のバルクガス濃度を高めに維持することで物質移動量を大きくしてシリコンの析出速度を高める。
【００４３】
しかし、この場合、チャンバー１の内壁温度を、濃度境界層外側の原料ガス（バルクガス）の露点以下とすることは好ましくない。これは、チャンバー１の内壁温度がバルクガスの露点以下となると、チャンバー１の内壁面でシリコン原料の液化が生じ、反応炉１００の排ガス管を閉塞させたり、シリコンの析出反応中に副次的に発生する粉がチャンバー１の内壁や排ガス管の内壁に付着してしまったり、反応炉１００に付属するガス熱交換器の性能を低下させてしまったりする危険があるためである。
【００４４】
そこで、本発明に係る多結晶製造用の反応炉１００は、ベルジャー１及びベースプレート５の内表面温度を制御するための冷媒循環路（３と４および６と７）に流れる冷媒（温度制御用の媒体）１７の温度を４０〜９０℃に制御可能な冷媒温度制御部１６を備えている。
【００４５】
ベルジャー１及びベースプレート５の内表面温度をシリコン原料ガスの結露温度よりも高温に維持するため、例えばシリコン原料ガスがトリクロロシランである場合には、温度が４０℃以上の冷媒を冷媒循環路に循環させる。
【００４６】
本発明の多結晶シリコンの製造方法では、シリコン原料ガスとしてクロロシラン類ガスを用い、析出反応開始の時点での反応炉１００のベルジャー１及びベースプレート５の内表面温度を４０℃以上に制御する。
【００４７】
一方、ベルジャー１及びベースプレート５の内表面温度が高すぎると、表面にシリコンが析出したり金属汚染を生じさせる等のおそれがある。このため、ベルジャー１及びベースプレート５の内表面温度が所定値を超えないようにするために、例えばシリコン原料ガスがトリクロロシランである場合には、温度が９０℃以下の冷媒を冷媒循環路に循環させる。なお、冷媒温度制御部１６は、冷媒の温度を制御するものであるから、冷媒を冷却ならびに加温する機能を備えている。また、温度制御用媒体（冷媒）としては、典型的には水が用いられる。
【００４８】
冷媒温度制御部１６から供給される冷媒は、主として、析出反応中におけるベルジャー１及びベースプレート５の内表面温度の制御に利用されるが、これに限らず、析出反応終了後に反応炉内温度を下げる工程（冷却工程）での冷却用として用いることもできる。なお、このような利用の際には、冷媒温度を４０〜９０℃で管理する必要は必ずしもない。
【００４９】
高濃度のシリコン原料供給は析出反応の高速化の観点からは有利であるが、本発明者らの検討によれば、高濃度のシリコン原料を供給し続けるとシリコンの析出反応に伴って副次的に発生する気相析出物と思われる粉が発生し易くなる。このような粉の発生は、特に、シリコン棒１３の径が太くなってくると顕著となる。このような粉は、ベルジャー１の内表面に付着して重金属汚染の原因となったり、反応終了後に行われるベルジャー１やベースプレート５の清掃作業を困難にする。本発明者らは、この粉の発生原因は、シリコン棒１３の径が太くなると局部的な高温領域が発生し易くなり、当該高温領域においてシリコン原料が熱分解してしまうことによるものと推測している。
【００５０】
そこで、シリコン棒１３の直径がある程度の大きさになった後は、原料ガス中のシリコン原料の濃度を下げ、相対的に低濃度条件で原料ガスを供給する必要がある。
【００５１】
また、シリコン棒１３表面の速度境界層の厚さ（すなわち濃度境界層の厚さ）は、シリコン棒１３の周囲のガス流速が同じであれば、シリコン棒１３棒の直径が大きいほど厚くなる。このため、原料ガスを一定流量で反応炉１００に供給し続けて反応炉内での強制対流の流れが一定である場合、シリコン棒１３が太ることに伴って濃度境界層が厚くなるために物質移動量が減少する結果となる。この状態で反応温度を一定に維持してしまうと、ポップコーンが発生し易くなる。
【００５２】
尤も、シリコン棒１３の径拡大に伴って原料ガス供給量を増加し続ければ上記問題は解決するが、現実の生産で用いられる反応炉では原料ガスの供給能力に限界があるのが通常である。
【００５３】
そこで、本発明では、シリコン棒１３の径が所定の値にまで大きくなった時点以降の工程（後段工程）で、シリコン棒１３の表面温度を下げるように制御する。このような温度制御により、反応速度は濃度境界層における物質移動速度を下回ることとなり、その結果、ポップコーンの発生が抑制される。
【００５４】
上述した現象を考慮して析出反応条件を設定することにより、高圧・高負荷・高速反応で多結晶シリコンを析出させた場合でも、ポップコーンの発生の抑制が可能となる。
【００５５】
すなわち本発明の多結晶シリコンの製造方法は、下記のような条件で実施される。
【００５６】
クロロシラン類ガスと水素ガスからなる原料ガスをノズル口から反応炉内に供給してシーメンス法によりシリコン芯線上に多結晶シリコンを析出させるに際し、ガス供給量が相対的に低い前段工程と、ガス供給量が相対的に高い後段工程と、ガス供給量を前記前段工程の値から前記後段工程の値まで高める中間工程とを設け、これら３つの工程は何れも、反応温度が９００〜１２５０℃で反応圧力が０．３〜０．９ＭＰａの範囲で行われる。このうち、後段工程では、最大原料ガス供給量でガス供給する際のノズル口における流速を１５０ｍ／ｓｅｃ以上とし、反応開始後の析出反応の進行に伴って変化する多結晶シリコン棒の直径Ｄに応じて、下記の条件Ａ〜Ｃでガス供給およびシリコン棒温度の制御を行う。
【００５７】
すなわち、クロロシラン類ガスの供給は、多結晶シリコン棒の直径が１５ｍｍ以上４０ｍｍ未満の所定値であるＤ１となるまでの間は最大クロロシラン類ガス供給量の３分の１以下の量で供給し、Ｄ１到達後から１５ｍｍ以上４０ｍｍ以下であってＤ１よりも大きい所定値Ｄ２となるまでの間は最大クロロシラン類ガス供給量となるまで連続的乃至ステップ状に増加させ、Ｄ２を超えた後は最大クロロシラン類ガス供給量を維持する（条件Ａ）。
【００５８】
また、水素ガスの供給は、多結晶シリコン棒の直径がＤ１となるまでの間は原料ガス中のクロロシラン類ガス濃度が３０モル％以上４０モル％未満となるように供給し、Ｄ１に到達後にクロロシラン類ガスに対する供給量比を連続的乃至ステップ状に増加させ、Ｄ２に到達後は原料ガス中のクロロシラン類ガス濃度が１５モル％以上３０モル％未満となるように供給する（条件Ｂ）。
【００５９】
さらに、シリコン棒の温度は、多結晶シリコン棒の直径がＤ２に到達後は、シリコン棒の径拡大に応じて低下させる。
【００６０】
ガス供給量が相対的に低い前段工程を設ける理由は、シリコン棒が比較的細い段階で大量の原料ガスを供給するとシリコン芯線１２ごと倒壊する可能性があるためである。なお、一般に、シリコン芯線１２は、断面の一辺が６ｍｍ〜８ｍｍの矩形である角柱や、断面の直径が６ｍｍ〜８ｍｍの円柱等のものが使用される。
【００６１】
一方、ガス供給量が相対的に高い後段工程において、最大原料ガス供給量でガス供給する際の原料ガス供給ノズル９のノズル口における流速を１５０ｍ／ｓｅｃ以上とする理由は、効率的に強制対流を得るためである。
【００６２】
なお、反応開始の段階で原料ガスの噴出圧によってシリコン芯線１２の倒壊や吹き飛びといったトラブルが発生してしまわないよう、反応の開始段階での原料ガスの供給は、ノズル口における流速が、後述するように制限される。
【００６３】
原料ガスの供給流速が小さく、反応炉１００内の強制ガス循環流が形成されていない状況でシリコンの析出反応速度を大きくするためには、反応炉内１００におけるクロロシラン類のバルクガス濃度を高く保つ必要がある。そのため、本発明では、上述の条件により、前段工程において供給される原料ガス中のクロロシラン類ガスの濃度を高めている。
【００６４】
具体的には、多結晶シリコン棒の直径が１５ｍｍ以上４０ｍｍ未満の所定値であるＤ１となるまでの間は、原料ガス中のクロロシラン類ガス濃度が３０モル％以上４０モル％未満となるように供給する。より好ましくは、原料ガス中のクロロシラン類ガス濃度は３０モル％以上３５モル％未満である。このような濃度範囲であれば、反応炉１００内で液化や粉の発生が生じることはない。
【００６５】
シリコン棒１３の直径が小さい段階では、局所的な高温領域は生じ難く、粉の発生も生じ難い。このため、原料ガス中のクロロシラン類ガスの濃度を高く維持しても問題は無い。その結果、反応温度も１０００℃〜１２５０℃と比較的高く保つことが可能である。そして、反応温度を比較的高めに設定することにより、原料ガス供給に伴う強制対流によるシリコン棒１３の表面での物質移動の促進が期待できない前段工程においても、自然対流と濃度差拡散量の増大により析出速度を比較的高めることができる。
【００６６】
上述したように、ガス供給量が相対的に低い前段工程、ガス供給量が相対的に高い後段工程、および、ガス供給量を前段工程の値から後段工程の値まで高める中間工程の何れにおいても、反応温度は９００〜１２５０℃の範囲とされ、反応圧力は０．３〜０．９ＭＰａの範囲とされる。炉内圧力を所定の値に管理する際、±２０％の範囲に維持することが好ましい。例えば、所定値が０．５ＭＰａであれば、０．４〜０．６ＭＰａの範囲に維持することが好ましい。また。反応温度（シリコン棒の表面温度）を所定の値に管理する際、±２０℃の範囲に維持することが好ましい。例えば、反応開始時のシリコン芯線１２の表面温度を１２００℃とした場合、１２００±２０℃の範囲に維持することが好ましい。
【００６７】
図２は、本発明に係る多結晶シリコン製造プロセスの一例を説明するシーケンス図で、前段〜後段工程に至る、シリコン棒温度、原料ガス中のクロロシラン類ガス濃度（クロロシラン類ガス供給量と水素ガス供給量の比（ｍｏｌ／ｍｏｌ））、及びクロロシラン類ガスの供給量を例示している。なお、ここではクロロシラン類ガスとしてクロロシンンガスが用いられており、上述のＤ１およびＤ２はそれぞれ、２０ｍｍおよび３０ｍｍである。
【００６８】
上述のように、本発明では、シリコン棒１３の直径が少なくとも１５ｍｍφ以上の太さに成長して原料ガスの吹き付け圧によって倒壊し難くなくなる時点までは、原料ガスの供給流速が制御される。ここで、なるべく早く直径を増大させるためにはクロロシラン類ガスの供給量は最大供給時の供給量に対して１０分の１以上であることが好ましく、より好ましくは６分の１以上であるが、上述のように倒壊の防止のため上限は、最大量供給時の供給量に対して３分の１以下であることが好ましく、より好ましくは４分の１である。この場合、クロロシラン類ガスの供給量は上記範囲内であれば、その工程中に増加させる方法を採ることもできる。
【００６９】
また、シリコン棒１３が倒壊する恐れがなくなる直径（上述のＤ2）は装置構成にもよるが一般に４０ｍｍφよりは小さい値であり、この直径になった後はクロロシランの供給量を最大量とし、反応終了操作に入るまで最大供給量を維持することが好ましい。この際、原料ガス中のクロロシラン類濃度をバルク濃度として上述のような濃度管理した場合、原料ガスの供給量が多い方が早くシリコン棒１３の太さを増大させることができる。そこで、クロロシラン類の供給量は、シリコン棒１３が倒壊する恐れがなくなる直径になるまで最低量で制御するのではなく、シリコン棒の太さの増大に合わせて、多段および／または連続的に増加させる。すなわち、１５ｍｍφから４０ｍｍφの間にＤ1およびＤ2を設定し、Ｄ1を過ぎた段階よりクロロシラン供給量を多段（ステップ状）および／または連続的に増加させ、Ｄ2で最大値とする方法である。なお、シリコン棒１３の直径は、シリコン棒温度の測定データと、通電データから得られる抵抗値より算出することができる。
【００７０】
一方、水素ガスの供給量は、少なくともシリコン棒１３の直径が１５ｍｍφになるまでは、上述した原料ガス中のクロロシラン類濃度を維持するよう、クロロシラン類ガスの供給量に合わせて供給する。そして、シリコン棒１３の直径が１５ｍｍφを超えた後、直径が７０ｍｍφを超えるまでの間のいずれかの期間または時点に、クロロシラン類ガスに対する水素ガスの供給量比を連続的および／または１段以上の段階で増加させる。シリコン棒１３の直径が７０ｍｍφとなった時点以降では、原料ガス中のクロロシラン類濃度が１５モル％以上３０モル％未満、好ましくは２０モル％以上２５モル％以下であるように管理する。
【００７１】
この水素ガスの供給量比の増加は、クロロシラン類ガスの増加タイミングに合わせて、シリコン棒１３の直径が１５〜４０ｍｍφとなって原料ガスの噴出圧によって倒壊する恐れがなくなり、上述のクロロシラン類ガスの供給量が最大になった時点で完了するように増加させる。
【００７２】
水素ガス供給量の増加によってクロロシラン類のバルク濃度が低下するため、出来るだけバルク濃度が高い濃度条件で反応を進めるほうが生産性は良くなることになる。しかし、シリコン棒が太くなってくると、高濃度条件では粉の発生が起る可能性が大きくなる。そこで、ポップコーンの発生を抑制しつつ、粉の発生を抑制するためにはクロロシラン類ガスの供給量が最大になった段階での低濃度化が好ましい。
【００７３】
なお、原料ガスを構成するクロロシラン類ガスと水素ガスの供給量の増加は、上述のように連続、または１段以上の段階で引き上げられるが、シリコン棒１３の温度は反応に適切な温度に制御される必要がある。このため、原料ガスの供給量の増加に伴う冷却量の増大に対し、シリコン棒１３に対する通電量を増加させて温度を制御する。また、炉内原料ガスの温度も、原料ガス供給ノズル９付近やシリコン棒１３付近を除き２００〜７００℃程度であることが好ましい。そこで、供給速度を増加させる場合にも、温度制御可能な範囲で行う必要があり、その意味でも供給速度変化は１回で増加させるのではなく、多段あるいは連続的に行われることが好ましい。
【００７４】
また、上述のクロロシラン類ガスの供給量の増加と水素ガスの供給量の増加が行われることによって、原料ガス供給ノズル９のノズル口から噴出される原料ガスの流速が１５０ｍ／ｓｅｃ以上となることで、上述したような強制対流効果が得られるようになる。これにより、粉の発生防止やポップコーンの発生防止のため、クロロシラン類ガスに対する水素ガスの供給比を上げ、バルクガス濃度を下げた場合にも、濃度境界層の厚さを下げる効果によって、多結晶シリコンの生産効率を大きく落とすことなく製造をすることが可能となる。
【００７５】
更に本発明では、ポップコーンの発生を防止するためシリコン棒１３の温度制御を行う。すなわち、上述した水素ガス供給量の増加が完了し、原料ガスの最速速度での供給が開始された時点から、遅くともシリコン棒の直径が７０ｍｍφとなる時点の間のいずれかの時点より反応終了まで、ポップコーンの発生を防止するためにシリコン棒１３の温度を下げていく操作を行う。このシリコン棒１３の直径の増加に伴って、シリコン棒１３表面の物質移動量が低下した分だけ反応速度を低下させるために析出温度を徐々に下げていく操作を行うことにより、ポップコーンの発生を抑制することができる。
【００７６】
なお、温度を低下させる操作を開始する時点は遅い方が生産性を上げることができるが、遅すぎた場合にはポップコーンが発生する恐れが生じる。また、ここでのシリコン棒１３の直径に対する析出温度の制御は反応炉の状況によって異なるため、どのようなパターンで温度を低下させていくかについては、実際に運転する反応器を用いて数回のテストを行う必要がある。シリコン棒１３の温度はシリコン棒への通電量で制御されるため、ポップコーンの発生しない通電量パターンをテストによって見出し、それを多結晶シリコン棒の生産に用いればよい。
【００７７】
本発明者らの実験によると、反応終了時のシリコン棒の最終径１２０ｍｍφ〜１５０ｍｍφとすると、最高温度からの低下幅は５０〜３５０℃、特に１００〜３５０℃であることが好ましく、最終温度は１１００℃〜９００℃であることが好ましい。
【００７８】
また、温度を下げていくパターンは、シリコン棒の直径が温度低下を開始する時の直径からシリコン棒の最終予定径までのシリコン棒の直径を横軸に、温度低下を開始する時の温度から最終温度までの温度を縦軸にとった時、直径と温度がおよそ直線に載るように連続的に変化させて低下させる方法を挙げることができる。
【００７９】
簡便な方法として、２点以上のポイントを設け、そのポイントで段階的に温度を落とす方法を採ることもできる。ただし、必要以上に温度を下げた場合には生産性が落ち、温度が高過ぎる場合には粉発生の危険性が上がるため、３点以上のより多段階で落としていくことが好ましい。
【実施例】
【００８０】
［実施例１］：図１に示した反応装置を用いて多結晶シリコン棒を育成した。なお、実際の装置では、ベースプレート５上に直径７ｍｍφのシリコン芯線１２が６０本建てられており、また原料ガス供給ノズル９は全てのシリコン芯線に原料ガスが必要量供給可能なように配置されている。ベルジャー１とベースプレート５の冷媒循環ライン（それぞれ冷媒入口３および６、冷媒出口４および７）には、反応開始から反応終了まで５５℃に管理された水を循環した。
【００８１】
多結晶シリコンの析出反応中、反応器内の圧力は０．５ＭＰａを維持し、反応開始時には、シリコン芯線の温度を１１００℃とし、トリクロロシラン濃度が３２ｍｏｌ％である水素ガスとトリクロロシランガスよりなる原料ガスを５２６ｋｇ／ｈｒ（トリクロロシランガス５１０ｋｇ／ｈｒ、水素ガス１８０Ｎｍ3／ｈｒ）供給した。
【００８２】
また、シリコン棒１３の直径が１０ｍｍφとなった時点でトリクロロシランガスの供給量が１０００ｋｇ／ｈｒ、水素ガスの供給量が３５０Ｎｍ3／ｈｒ（トリクロロシラン濃度は３２ｍｏｌ％を維持）となるように、シリコン棒１３の直径に比例させて、トリクロロシランガスおよび水素ガスの供給量を増加させた。
【００８３】
更に、シリコン棒１３の直径が１０ｍｍφ〜２０ｍｍφまではトリクロロシランガス供給量１０００ｋｇ／ｈｒ、水素ガスの供給量３５０Ｎｍ3／ｈｒを維持し、その後、シリコン棒１３の直径が３０ｍｍφになるまでは、シリコン棒１３の直径が３０ｍｍφとなった時点でトリクロロシランガスの供給量が３０００ｋｇ／ｈｒ、水素ガスの供給量が２０００Ｎｍ3／ｈｒ（原料ガス中のトリクロロシラン濃度は２０ｍｏｌ％）となるように、トリクロロシランガスおよび水素ガスの供給量をシリコン棒１３の直径に比例させて増加し、その後は反応終了までこれらの供給量を維持した。なお、ここで原料ガス供給量が最大量となった際のノズル口における原料ガス流速は１８０ｍ／ｓｅｃであった。
【００８４】
一方、シリコン棒１３の温度は、供給する電流量を調整することで、シリコン棒１３の直径が３０ｍｍφになるまで１１００℃を維持するように管理し、その後、シリコン棒の直径が１１６ｍｍφとなって反応を終了するまで、シリコン棒１３の直径の増大に合わせて直径に比例して直線的に１０５０℃まで低下させた。
【００８５】
上記の工程により、反応器中にシリコン粉が発生することなく、６１時間で７ｍｍのシリコン芯線より直径１１６ｍｍφのシリコン棒が得られ、この時の多結晶シリコンの生産性は、４３．２ｋｇ／ｈｒであった。
【００８６】
また、得られた６０本のシリコン棒を５ｃｍ程度の塊に破砕し、ポップコーンを含む塊と含まない塊に分別したところ、ポップコーンを含む塊の全体に対する比は５質量％であった。
【００８７】
［実施例２］：実施例１の工程に対し、原料ガスの供給操作およびシリコン棒の温度管理パターンのみを変更して多結晶シリコン棒の製造を行った。
【００８８】
原料ガスの供給操作では、反応開始よりシリコン棒１３の直径が２０ｍｍφになるまでは実施例１と同様のパターンで原料ガスを供給し、その後、トリクロロシランはシリコン棒１３の直径が２５ｍｍφになった時点で供給量が３０００ｋｇ／ｈｒになるように、シリコン棒１３の直径に比例させて増加し、水素ガスはシリコン棒１３の直径が３０ｍｍφになった時点で供給量が２０００Ｎｍ3／ｈｒになるようにシリコン棒１３の直径に比例させて増加しながら供給し、その後は、それらの供給量を維持した。
【００８９】
一方、シリコン棒１３の温度は、シリコン棒１３の直径が２５ｍｍφになるまで１１００℃を維持するように管理し、その後、シリコン棒の直径が１１９ｍｍφとなって反応を終了するまで、シリコン棒１３の直径の増大に合わせて直径に比例して直線的に９９０℃まで低下させた。
【００９０】
上記の工程により、反応器中にシリコン粉が発生することなく、６６時間で７ｍｍのシリコン芯線より直径１１９ｍｍφのシリコン棒が得られ、この時の多結晶シリコンの生産性は、４２．５ｋｇ／ｈｒであった。
【００９１】
また、実施例１と同様にシリコン棒を破砕してポップコーンを含む塊を分別したところ、ポップコーンを含む塊の全体に対する比は１質量％であった。
【００９２】
［比較例１］：実施例１の工程に対し、トリクロロシランガスと水素ガスの合計の供給容量を実施例１で行った操作一致させると共に、反応開始から終了までのトリクロロシラン濃度を２０ｍｏｌ％に固定して行い、更に反応温度は反応開始時に１０５０℃、反応終了時には９９０℃となるように温度管理を行った以外の操作は、全て実施例１の工程と同様に行った。
【００９３】
すなわち、反応開始時の原料ガスは３３９ｋｇ／ｈｒ（トリクロロシランガス３２０ｋｇ／ｈｒ、水素ガス２１０Ｎｍ3／ｈｒ）供給した。
【００９４】
また、シリコン棒１３の直径が１０ｍｍφとなった時点でトリクロロシランガスの供給量が６２３ｋｇ／ｈｒ、水素ガスの供給量が４１２Ｎｍ3／ｈｒとなるように、シリコン棒１３の直径に比例させて、トリクロロシランガスおよび水素ガスの供給量を増加させた。
【００９５】
更に、シリコン棒１３の直径が１０ｍｍφ〜２０ｍｍφまではトリクロロシランガス供給量６２３ｋｇ／ｈｒ、水素ガスの供給量４１２Ｎｍ3／ｈｒを維持し、その後、シリコン棒１３の直径が３０ｍｍφになるまでは、シリコン棒１３の直径が３０ｍｍφとなった時点でトリクロロシランガスの供給量が３０００ｋｇ／ｈｒ、水素ガスの供給量が２０００Ｎｍ3／ｈｒとなるように、トリクロロシランガスおよび水素ガスの供給量をシリコン棒１３の直径に比例させて増加し、その後反応終了までトリクロロシランガスの供給量が３０００ｋｇ／ｈｒ、水素ガスの供給量が２０００Ｎｍ3／ｈｒを維持した。
【００９６】
上記の工程により、反応器中にシリコン粉が発生することなく、９７時間で７ｍｍのシリコン芯線より直径１３１ｍｍφのシリコン棒が得られたが、反応初期よりトリクロロシランが低濃度である原料ガスを用いたため、多結晶シリコンの生産性は、３５．１ｋｇ／ｈｒに低下した。
【００９７】
また、実施例１と同様にシリコン棒を破砕してポップコーンを含む塊を分別したところ、ポップコーンを含む塊の全体に対する比は２質量％であった。
【００９８】
［比較例２］：実施例１の工程に対し、シリコン棒の温度を反応開始から終了まで１０５０℃に固定した以外の操作は、全て実施例１の工程と同様に行った。
【００９９】
上記の工程により、反応器中にシリコン粉が発生することなく、７６時間で７ｍｍのシリコン芯線より直径１３１ｍｍφのシリコン棒が得られ、多結晶シリコンの生産性は、４５．２ｋｇ／ｈｒであった。
【０１００】
また、実施例１と同様にシリコン棒を破砕してポップコーンを含む塊を分別したところ、ポップコーンを含む塊の全体に対する比は２６質量％であった。
【０１０１】
［比較例３］：実施例１の工程に対し、原料ガス供給方法は比較例１と同様に反応開始より反応終了までクロロシラン濃度を２０ｍｏｌ％とし、シリコン棒の温度は比較例２と同様に反応開始から終了まで１１００℃に固定した以外の操作は全て実施例１の工程と同様に行った。
【０１０２】
上記の工程により、反応器中にシリコン粉が発生することなく、７３時間で７ｍｍのシリコン芯線より直径１３２ｍｍφのシリコン棒が得られ、多結晶シリコンの生産性は、４７．５ｋｇ／ｈｒであった。
【０１０３】
また、実施例１と同様にシリコン棒を破砕してポップコーンを含む塊を分別したところ、ポップコーンを含む塊の全体に対する比は４０質量％であった。
【０１０４】
［比較例４］：実施例１の工程に対し、トリクロロシランガスの供給量を実施例１で行った操作に一致させ、反応中供給される原料ガスのトリクロロシラン濃度を３２ｍｏｌ％となるように水素ガスの供給量の調整を行った。
【０１０５】
また、反応温度は反応開始時に１０５０℃、シリコン棒の直径が３０ｍｍφになった時に１１００℃となるようにシリコン棒の直径に合わせて上昇させ、更にその後、反応終了時には９９０℃となるようにシリコン棒の直径に合わせて低下させる温度管理を行った。それ以外の操作は、全て実施例１の工程と同様に行った。
【０１０６】
すなわち、シリコン棒１３の直径が２０ｍｍφになるまでは実施例１のパターンで原料ガスを供給し、その後、シリコン棒の直径が３０ｍｍφになるまでは、シリコン棒１３の直径が３０ｍｍφとなった時点でトリクロロシランガスの供給量が３０００ｋｇ／ｈｒ、水素ガスの供給量が１０５０Ｎｍ3／ｈｒ（原料ガス中のトリクロロシラン濃度は３２ｍｏｌ％）となるように、トリクロロシランガスおよび水素ガスの供給量をシリコン棒１３の直径に比例させて増加し、その後は反応終了までこれらの供給量を維持した。なお、ここで、原料ガス供給量が最大量となった際のノズル口における原料ガス流速は１１１ｍ／ｓｅｃであった。
【０１０７】
上記の工程を用いた場合には、反応器中に大量のシリコン粉が発生した。また、６６時間で７ｍｍのシリコン芯線より直径１２９ｍｍφのシリコン棒が得られ、多結晶シリコンの生産性は、４９．５ｋｇ／ｈｒであった。
【０１０８】
また、実施例１と同様にシリコン棒を破砕してポップコーンを含む塊を分別したところ、ポップコーンを含む塊の全体に対する比は３１質量％であった。
【０１０９】
これらの実施例および比較例の結果を、表１に纏めた。
【０１１０】
【表１】
0005719282.tif 000002
【産業上の利用可能性】
【０１１１】
本発明は、高圧化・高負荷化・高速化された反応系においても、ポップコーンの発生が抑制され、高純度な多結晶シリコン棒を安定的に製造するための技術を提供する。
【符号の説明】
【０１１２】
１００  反応炉
１  ベルジャー
２  のぞき窓
３  冷却水入口（ベルジャー）
４  冷却水出口（ベルジャー）
５  ベースプレート
６  冷却水入口（ベースプレート）
７  冷却水出口（ベースプレート）
８  反応排ガス出口
９  原料ガス供給ノズル
１０  電極
１１  芯線ホルダー
１２  シリコン芯線
１３  多結晶シリコン棒
１４  カーボンヒーター
１５  電極
１６  冷媒温度制御部
１７  冷媒
【図１】
0005719282.tif 000003
【図２】
0005719282.tif 000004